МАССА ДЛЯ ПОЛУЧЕНИЯ ЭМАЛЕВОГО ПОКРЫТИЯ
MIXTURE FOR MAKING ENAMEL COATING

Изобретение относится к составам масс для получения эмалевого покрытия на изделиях из чугуна, стали.
Известна масса для получения эмалевого покрытия, содержащая фритту 80,0-100,0; окись никель 0,3-0,8; глину 1,0-4,0; бентонит 0,5-1,5, буру 0,1-1,0 [1].
Задачей изобретения является повышение термостойкости эмалевого покрытия.
2
2
3
2
3
2
2
Технический результат достигается тем, что масса для получения эмалевого покрытия, содержащая фритту и глину, дополнительно содержит нефелиновый шлам, при следующем соотношении компонентов, мас.%: фритта 87,0-89,0; глина 3,0-4,0; нефелиновый шлам 8,0-9,0, причем нефелиновый шлам характеризуется следующим составом, мас.%: SiO 28,0-29,0; AlO 2,5-3,0; FeO 2,5-3,0; CaO 54,0-55,5; MgO 1,5-2,5, NaO 1,0-1,3; KO 0,7-1,0.
В табл.1 приведены составы массы для получения эмалевого покрытия, в табл.2 - составы фритты.
Таблица 1
Состав
Компоненты, мас.%:
Фритта
Глина
Нефелиновый шлам
1
89,0
3,0
8,0
2
87,0
4,0
9,0
Таблица 2
Состав
Компоненты, мас.%:
SiO<sub>2</sub>
Al<sub>2</sub>O<sub>3</sub>
B<sub>2</sub>O<sub>3</sub>
CaF<sub>2</sub>
P<sub>2</sub>O<sub>5</sub>
1
54,0
6,0
14,0
6,0
20,0
2
55,0
5,0
12,0
7,0
21,0
Термостойкость эмалевого покрытия составит 8-11 теплосмен (при 450°С нагрева) для любого состава, приведенного в таблицах.
2
2
3
2
3
2
2
2
Фритту варят при температуре 1400°С. Расплав фритты гранулируют в воду и подвергают помолу до полного прохождения через сетку №0056. В составе массы могут быть использованы глины, включающие, мас.%: SiO 51,08-55,88; AlO 30,0-33,63; FeO 0,59-0,72; TiO 1,04-1,1; СаО 0,48-0,62; MgO 0,84-0,93; NaO 0,4-1,58; КО 0,36-2,04; п.п.п. 7,0-7,99. Глину дробят на куски и размалывают до полного прохождения через вышеуказанную сетку. После помола компоненты дозируют в требуемых количествах, смешивают. Из полученной массы готовят суспензию с влажностью 45-48%. Суспензию наносят на загрунтованную поверхность изделий и закрепляют обжигом при температуре 950°С.
Источник информации
1. SU 1728148 А1, 1992.